(57)【要約】【課題】低コストで容易に製造できるとともに、発電効率が優れた太陽電池モジュールを提供すること。【解決手段】太陽電池モジュール１では、保護ガラス１１を介して波長変換層９に入射した光のうち、４００ｎｍ以上の光は、波長変換されず、そのまま太陽電池７に入射する。また、この波長変換層９に入射した光のうち、波長４００ｎｍ未満の光は、ナノ粒子に吸収され、波長５８５ｎｍの光に変換される。そして、波長変換された光は封止材層７を介して太陽電池７に入射する。更に、波長変換された光のうち、一部が反射して保護ガラス１１に入射し、保護ガラス１１内で全反射され、側端側に集光される。この側端に集光された光は、反射層１９で反射し、波長変換層９を通過して太陽電池７に入射する。これにより、光の有効利用ができ、発電効率が高いという顕著な効果を奏する。【選択図】図１
2012216620.tif 000002
【特許請求の範囲】
【請求項１】
太陽電池の受光側に光の波長を変換する波長変換層を備えるとともに、該波長変換層の受光側に透光性の保護板を配置した太陽電池モジュールにおいて、
前記太陽電池を平面方向に複数配列するとともに、該複数の太陽電池を覆う様に前記波長変換層を配置し、
更に、前記波長変換層を覆う様に前記保護板を配置するとともに、該保護板の平面方向における側端に、該保護板内から該側端に至る光を前記太陽電池側に反射させる様に傾斜した斜面を設けたことを特徴とする太陽電池モジュール。
【請求項２】
前記斜面に、光を反射する反射層を設けたことを特徴とする請求項１に記載の太陽電池モジュール。
【請求項３】
前記波長変換層により、波長５００ｎｍ未満の光を波長５００ｎｍ以上の光に変換することを特徴とする請求項１又は２に記載の太陽電池モジュール。
【請求項４】
前記波長変換層は、波長変換フィルムからなることを特徴とする請求項１〜３のいずれか１項に記載の太陽電池モジュール。
【請求項５】
前記太陽電池の周囲を透光性を有する封止材で封止するとともに、前記太陽電池の受光側に形成された前記封止材からなる層の受光側に前記波長変換層を配置したことを特徴とする請求項１〜４のいずれか１項に記載の太陽電池モジュール。
【請求項６】
前記太陽電池の受光側に前記波長変換層を密着して配置するとともに、前記太陽電池及び前記波長変換層の周囲を透光性を有する封止材で封止したことを特徴とする請求項１〜４のいずれか１項に記載の太陽電池モジュール。
【請求項７】
前記太陽電池の受光側に前記波長変換層を密着して配置するとともに、前記前記波長変換層の受光側に前記保護板を密着して配置したことを特徴とする請求項１〜４のいずれか１項に記載の太陽電池モジュール。
【請求項８】
前記波長変換層には、波長変換を行う物質として、有機蛍光物質又は無機蛍光物質を含むことを特徴とする請求項１〜７のいずれか１項に記載の太陽電池モジュール。
【請求項９】
前記波長変換層には、所定の波長を吸収するナノ粒子が分散して配置されるとともに、該ナノ粒子には、前記吸収される波長より長波長の光を発光する発光中心となる元素を含むことを特徴とする請求項８に記載の太陽電池モジュール。
【請求項１０】
前記ナノ粒子は、セレン化亜鉛、セレン化カドニウム、硫化カドニウム、セレン化亜鉛カドニウム、硫化亜鉛のいずれか１種からなることを特徴とする請求項９に記載の太陽電池モジュール。
【請求項１１】
前記発光中心となる元素は、Ｍｎ、Ｅｕ、Ｙｂ、Ｔｂ、Ｓｂ、Ａｇ、Ｃｕ、Ａｕ、Ａｌのいずれか１種であることを特徴とする請求項９又は１０に記載の太陽電池モジュール。
【発明の詳細な説明】
【技術分野】
【０００１】
この発明は、太陽電池の発電効率を改善することができる太陽電池モジュールに関するものである。
【背景技術】
【０００２】
従来、太陽などの光によって発電を行う太陽電池は、光の全波長域に対して同一の発電効率を持つわけではなく、材料自体の特性によって最大効率の波長域が、ある程度限定されている。従って、太陽電池の効率を追求する場合、どうしても利用できる波長域が狭くなる傾向がある。
【０００３】
そこで、最大効率の波長域が異なる材料の太陽電池を薄膜状にして複数層重ねることによって、利用できる波長域を広げるようにした、所謂、複層太陽電池（タンデム太陽電池）が知られている。
【０００４】
また、蛍光光学板等の波長変換板や蛍光色素をガラス基板に塗布した部材を用い、波長変換により太陽光を発電効率の低い波長から発電効率の高い波長に変換し、太陽電池に入射するようにした構造の太陽電池モジュールが提案されている（下記特許文献１参照）。
【０００５】
更に、波長変換板の端面に太陽電池を貼り合わせ、波長変換板の導波作用（全反射）により、側面の太陽電池に光が入射するようにした構造の太陽電池モジュールが知られている（下記特許文献２参照）。
【先行技術文献】
【特許文献】
【０００６】
【特許文献１】特公平８−４１４７号公報
【特許文献２】特開昭５７−９５６７５号公報
【特許文献３】特開平１１−３４５９９３号公報
【発明の概要】
【発明が解決しようとする課題】
【０００７】
しかしながら、上述した複層太陽電池の場合には、複層化に限界があり、しかも、複層化のために製造コストが高くなるという問題があった。また、Ｇｅ基板の様なコストが高い材料を使用しなければならず、しかも、ＧａＡｓ膜を使用するので毒性の問題もある。
【０００８】
また、前記波長変換板等を用いる場合には、波長変換板等で波長変換された光は、その約７０％が波長変換板等の端面方向に集光するため、太陽電池に入射する光が少ないという問題がある。
【０００９】
これを改善するために、前記特許文献２に記載の様に、波長変換板の端面に太陽電池を貼り付けた技術が提案されているが、細長い端面に太陽電池を貼り付ける作業が容易でなく、製造コストが上昇とするという問題がある。
【００１０】
また、これらを改良する技術として、特許文献３には、無機蛍光体材料からなる波長変換膜を島状に離して配置し、各波長変換膜の側面を傾斜させるとともに、その傾斜面に反射膜を設けた技術が開示されている。
【００１１】
しかしながら、この技術の場合には、島状の波長変換膜の端部が太陽電池の陰になるので、発電効率が低下するという問題があった。
本発明は、上記問題を解決するためになされたものであり、その目的は、低コストで容易に製造できるとともに、発電効率が優れた太陽電池モジュールを提供することである。
【課題を解決するための手段】
【００１２】
（１）請求項１の発明は、太陽電池の受光側に光の波長を変換する波長変換層を備えるとともに、該波長変換層の受光側に透光性の保護板を配置した太陽電池モジュールにおいて、 前記太陽電池を平面方向に複数配列するとともに、該複数の太陽電池を覆う様に前記波長変換層を配置し、更に、前記波長変換層を覆う様に前記保護板を配置するとともに、該保護板の平面方向における側端に、該保護板内から該側端に至る光を前記太陽電池側に反射させる様に傾斜した斜面を設けたことを特徴とする。
【００１３】
本発明は、平面方向に配置した複数の太陽電池を覆う様に波長変換層を配置し、更に、この波長変換層を覆う様に（透光性の）保護板を配置するとともに、保護板の側端に斜面を設けている。
【００１４】
従って、本発明の太陽電池モジュールでは、保護板を介して波長変換層に入射した光（太陽光）のうち、所定の波長変換されない波長の光（例えば４００ｎｍ以上の可視光）は、そのまま太陽電池に入射する。また、波長変換層に入射した光のうち、所定の波長変換される光（例えば波長４００ｎｍ未満の紫外線）は、所定の波長の光（例えば５００ｎｍ以上の可視光）に変換され、太陽電池に入射する。更に、波長変換された光のうち、一部が反射して保護板に入射し、保護板内で全反射され、側端側に集光される。この側端に集光された光は、斜面で反射して波長変換層を通過して太陽電池に入射する。
【００１５】
つまり、本発明では、波長変換層によって、例えば紫外線等の短波長の光が太陽電池で効率的に利用できる長波長の光に変換されるとともに、保護板側に反射した光も斜面で反射して太陽電池に入射するので、光の有効利用ができ、発電効率が高いという顕著な効果を奏する。
【００１６】
また、従来の様に、太陽電池の受光側に陰ができることがないので、波長変換層を通過した光は、効率良く太陽電池に入射するという効果がある。
従って、本発明の太陽電池モジュールは、高い発電効率を有するとともに、上述した構造であるので、低コストであり、しかも、その製造が容易であるという利点がある。
【００１７】
・なお、前記保護板の端部の斜面の傾斜角θは、平面方向に対して９０°を上回り且つ１８０°を下回る範囲（９０°＜傾斜角θ＜１８０°）であり、特に、１２５°＜θ＜１４５°の範囲が一層好適である。
【００１８】
・また、前記太陽電池としては、例えば薄膜Ｓｉ、ＣＩＧＳ、ＣｄＴｅ、ＧａＡｓ、色素増感型、有機色素型などを用いることができる。
（２）請求項２の発明は、前記斜面に、光を反射する反射層を設けたことを特徴とする。
【００１９】
本発明では、保護板の側端の斜面に反射層を設けているので、反射層に到達した光を効率よく太陽電池側に反射することができる。
この反射層としては、例えばアルミニウムからなる反射テープを採用できる。また、例えばアルミニウムなどを用いて蒸着やスパッタにより反射層を形成してもよい。
【００２０】
（３）請求項３の発明は、前記波長変換層により、波長５００ｎｍ未満の光を波長５００ｎｍ以上の光に変換することを特徴とする。
本発明は、波長変換される光の波長と発光する光の波長を例示したものである。例えばＳｉ結晶太陽電池では、図３に示す様に、５００ｎｍ以上の光を効率良く電気に変換できるので、太陽電池に有効利用できる波長に変換することが発電効率を高める上で有効である。
【００２１】
（４）請求項４の発明は、前記波長変換層は、波長変換フィルムからなることを特徴とする。
本発明は、波長変換層を構成する材料を例示したものである。この波長変換フィルムには、波長変換を行う物質が添加されるが、フィルムの基材（ベース）となる材料としては、例えば透光性を有する例えばシリコーン樹脂等の樹脂が挙げられる。
【００２２】
また、フィルム以外には、ガラスや樹脂製の板材や、（波長変換材料を塗布してなる）塗布層を採用できる。例えば、ガラスとしては、例えばシリカ、酸化ホウ素系ガラスを採用でき、樹脂としては、例えばアクリル、ポリカーボネイトを採用できる。
【００２３】
（５）請求項５の発明は、前記太陽電池の周囲を透光性を有する封止材で封止するとともに、前記太陽電池の受光側に形成された前記封止材からなる層の受光側に前記波長変換層を配置したことを特徴とする。
【００２４】
本発明では、太陽電池の周囲に封止材を配置しているので、太陽電池を容易に且つ確実に固定することができる。
（６）請求項６の発明は、前記太陽電池の受光側に前記波長変換層を密着して配置するとともに、前記太陽電池及び前記波長変換層の周囲を透光性を有する封止材で封止したことを特徴とする。
【００２５】
本発明では、太陽電池の受光側に波長変換層を密着して配置するので、外部から受光した光を効率よく太陽電池側に入射することができる。
（７）請求項７の発明は、前記太陽電池の受光側に前記波長変換層を密着して配置するとともに、前記波長変換層の受光側に前記保護板を密着して配置したことを特徴とする。
【００２６】
本発明では、太陽電池と波長変換層と保護板とを密着して配置するので、外部から受光した光を効率よく太陽電池側に入射することができる。
（８）請求項８の発明は、前記波長変換層には、波長変換を行う物質として、有機蛍光物質又は無機蛍光物質を含むことを特徴とする。
【００２７】
本発明は、波長変換層の材料を例示したものである。ここで、有機蛍光物質としては、例えばペリレン、ナフタルイミド、Ａｌｑ３等が挙げられ、無機蛍光物質としては、例えばＹ2Ｏ3：Ｅｕ、ＺｎＳ：Ｍｎ、ＺｎＳｅ：Ｍｎ等が挙げられる。
【００２８】
（９）請求項９の発明は、前記波長変換層には、所定の波長を吸収するナノ粒子が分散して配置されるとともに、該ナノ粒子には、前記吸収される波長より長波長の光を発光する発光中心となる元素を含むことを特徴とする。
【００２９】
従って、この波長変換層に光が入射した場合には、波長の短い例えば紫外線などの光を、（発光中心の元素の種類に対応した）それより波長の長い光に変換することができる。つまり、本発明では、通常、Ｓｉ太陽電池等の太陽電池では有効利用できない紫外線等の短波長の光を、有効利用できる長波長の光に変換できるので、発電効率を高めることができるという顕著な効果を奏する。
【００３０】
ここで、ナノ粒子とは、ナノレベル（例えば粒径1〜２０ｎｍ）の量子ドットの性質を有するものである。
（１０）請求項１０の発明は、前記ナノ粒子は、セレン化亜鉛（ＺｎＳｅ）、セレン化カドニウム（ＣｄＳｅ）、硫化カドニウム（ＣｄＳ）、セレン化亜鉛カドニウム（ＺｎＣｄＳｅ）、硫化亜鉛（ＺｎＳ）のいずれか１種からなることを特徴とする。
【００３１】
本発明は、ナノ粒子の材料として好ましいものを例示したものである。
（１１）請求項１１の発明は、前記発光中心となる元素は、Ｍｎ、Ｅｕ、Ｙｂ、Ｔｂ、Ｓｂ、Ａｇ、Ｃｕ、Ａｕ、Ａｌのいずれか１種であることを特徴とする。
【００３２】
本発明は、発光中心となる好ましい元素を例示したものである。
【図面の簡単な説明】
【００３３】
【図１】実施例１の太陽電池モジュールを板厚方向に（図２Ａ−Ａにて）切断した状態を示す説明図である。
【図２】実施例１の太陽電池モジュールの平面図である。
【図３】実施例１で用いる太陽電池の分光感度特性を示すグラフである。
【図４】実施例２の太陽電池モジュールを板厚方向に切断した状態を示す説明図である。
【図５】実施例３の太陽電池モジュールを板厚方向に切断した状態を示す説明図である。
【発明を実施するための形態】
【００３４】
次に、本発明の太陽電池モジュールの実施例について、いくつかの具体的な例を挙げて説明する。
【実施例１】
【００３５】
ａ）まず、本実施例の太陽電池モジュールの構成について説明する。
図１及び図２に示す様に、本実施例の太陽電池モジュール１は、平面形状が正方形で板状の部材であり、バックシート３の受光側（図１の上方）の表面に、透明な封止材層５内に封止された複数の太陽電池７を備えるとともに、太陽電池７の受光側の表面に光の波長を変換する波長変換層９を備え、更に、波長変換層９の受光側の表面に透明な保護ガラス１１を備えている。
【００３６】
前記バックシート３、封止材層５、太陽電池７、波長変換層９、及び保護ガラス１１からなる積層体１３は、平面形状が正方形の枠部１５に嵌め込まれている。この枠部１５の内側は凹状に形成されており、その内側面１７は、上部が（上方ほど内側に傾斜するように）斜めに傾斜するとともに、下部が（厚み方向と）垂直に形成されており、この内側面１７には、光を内側に反射する反射層１９が形成されている。
【００３７】
以下、各構成について説明する。
前記バックシート３は、例えばポリエチレンテレフタレートからなる板状の部材である。
【００３８】
前記封止材層５は、太陽電池７の下側の下封止材層１３と上側の上封止材層１５とからなり、例えば、エチレン−酢酸ビニル重合体又はシリコーン樹脂から構成されている。
前記太陽電池７は、平面形状が正方形であり、バンドギャップ１．１ｅＶのＳｉ単結晶太陽電池（Ｓｉ太陽電池）である。この太陽電池７は、図３に示す様な分光特性を有している。なお、各太陽電池７は、平面方向に複数（例えば縦４列×横４列）配列されるとともに、電気的に直列に接続されている。
【００３９】
前記保護ガラス１１は、例えば白板ガラスからなる透明な板材である。特に本実施例では、保護ガラス１１の平面方向における（全周の）側端には、図１の上方の方が内側に傾斜した斜面２５が形成されている。この斜面２５の傾斜角θは、平面方向に対して、９０°＜傾斜角θ＜１８０°であり、特に、１２５°＜θ＜１４５°の範囲が好適である。
【００４０】
前記反射層１９は、例えばアルミニウム等の光を反射するテープからなる。なお、アルミニウム等の蒸着やスパッタ等によって反射層１９を形成してもよい。
前記波長変換層９は、シリコーン樹脂中に、量子ドットであるナノ粒子が均一に分散されたフィルムであり、波長５００ｎｍ以上の光の９０％以上が透過可能な透光性を有している。
【００４１】
このナノ粒子は、直径がナノレベル（例えば１〜２０ｎｍ）で、その内部に発光中心となる元素（ドーパント）を含むものであり、５００ｎｍ未満の光を吸収して、それ以上の波長の光（例えば９００ｎｍ以上の光）を発光可能なものである。
【００４２】
ここでは、例えば直径３ｎｍの例えばセレン化亜鉛（ＺｎＳｅ）からなるナノ粒子を用いるとともに、その内部には、発光中心となるドーパントとして、例えばＭｎが含まれている。これにより、波長４００ｎｍ以下の紫外線等の光を吸収して、５８５ｎｍで発光することができる。
【００４３】
なお、ナノ粒子としては、各種の無機材料を採用でき、前記セレン化亜鉛以外に、セレン化カドニウム、硫化カドニウム、セレン化亜鉛カドニウム、硫化亜鉛などを採用できる。また、発光中心となる元素としては、Ｍｎ以外に、発光波長に応じて、Ｅｕ（発光波長６９０ｎｍ）、Ｃｕ（発光波長５５０ｎｍ）、Ｙｂ（発光波長９００ｎｍ）などを採用できる。
【００４４】
なお、この波長変換層９としては、上述した構成以外に、太陽電池７で有効利用され難い波長の光を、それより有効利用され易い光に変換する公知の各種の材料を利用できる。
ｂ）次に、本実施例の太陽電池モジュール１の製造方法を説明する。
【００４５】
＜ナノ粒子溶液の合成＞
まず、Ｚｎイオン源とＳｅイオン源とＭｎイオン源とを用いて、ＭｎをドーピングしたＺｎＳｅナノ粒子を、水熱合成法で作製する。
【００４６】
詳しくは、まず、Ｚｎイオン源と有機系配位子（ＮアセチルＬシステイン：ＮＡＣ）を、モル比で１：５に配合した溶液（１）を作製する。
次に、Ｍｎイオン源と有機系配位子を、モル比で１：１に配合した溶液（２）を作製する。
【００４７】
次に、溶液（１）と溶液（２）を、９９：１で、ｐＨ１．５〜２の間に保ちながら、混合して、Ｍｎ濃度１％の溶液（３）を作る。
次に、この溶液（３）に、ＮａＯＨを添加して、ｐＨ８．５としての溶液（４）をつくる。
【００４８】
次に、この溶液（４）に、Ｓｅイオン源を加え、ＺｎＭｎＳｅのプリサーカー溶液（５）をつくる。なお、この溶液（５）のｐＨは１０．５程度にすることが好ましい。
次に、この溶液（５）１０ミリリットルを、圧力鍋に入れ、２００℃、２気圧に保持し、数分から３０分程度加熱することにより、直径数ｎｍ〜８ｎｍ程度のＺｎＳｅ：Ｍｎナノ粒子（ナノクラスタ）を合成する。
【００４９】
＜バインダー混合＞
次に、上述の様に合成されたナノ粒子溶液に、バインダーとしてシリコーン樹脂を混合して、ペースト状の混合樹脂材料を作製する。
【００５０】
＜印刷によるフィルム化＞
次に、前記混合樹脂材料を用いて基台上にスクリーン印刷を行って、印刷層を形成し、その印刷層を乾燥して、ナノ粒子を含む（波長変換層９を形成する）フィルムを完成した。
【００５１】
＜太陽電池モジュール１の形成＞
・次に、下側より、バックシート３、下封止材層１３、太陽電池７、上封止材層１５、（波長変換層９の）フィルム、保護ガラス１１を積層して配置し、高温プレスを行い、熱硬化封止を行って積層体１３を形成し、その積層体１３の周囲に反射テープを貼り付けた後に、外周に枠部１５を嵌め込み、太陽電池モジュール１を完成する。
【００５２】
ｃ）次に、本実施例による作用効果について説明する。
本実施例の太陽電池モジュール１では、前記図１の上方から保護ガラス１１を介して波長変換層９に入射した光（太陽光）のうち、４００ｎｍ以上の光（可視光）は、波長変換されず、そのまま太陽電池７に入射する（Ｌ１）。
【００５３】
また、この波長変換層９に入射した光のうち、波長４００ｎｍ未満の光（紫外線）は、ナノ粒子に吸収され、波長５８５ｎｍの光に変換される。そして、波長変換された光は上封止材層２３を介して太陽電池７に入射する（Ｌ２）。
【００５４】
更に、波長変換された光のうち、一部が反射して保護ガラス１１に入射し、保護ガラス１１内で全反射され、側端に集光される。この側端に集光された光は、反射層１９で反射し、波長変換層９を通過して太陽電池７に入射する（Ｌ３）。
【００５５】
つまり、本実施例では、波長変換層９によって、紫外線等の短波長の光が、太陽電池７で効率的に利用できる長波長に光に変換されるとともに、保護ガラス１１側に反射した光も反射層１９で反射して太陽電池７に入射するので、光の有効利用ができ、発電効率が高いという顕著な効果を奏する。
【００５６】
また、従来の様に、太陽電池７に受光側に陰ができることがないので、波長変換層９を通過した光は、効率良く太陽電池７に入射するという効果がある。
つまり、本実施例の太陽電池モジュール１は、高い発電効率を有するとともに、製造コストが低く、しかも、その製造が容易であるという利点がある。
【実施例２】
【００５７】
次に、実施例２について説明するが、前記実施例１と同様な内容の説明は省略する。
図４に示す様に、本実施例の太陽電池モジュール３１は、下側から、バックシート３３と、下封止材層３５と、太陽電池３７と、波長変換層３９と、下封止材層４１と、（側端に斜面４３が設けられた）保護ガラス４５とが積層されたものである。
【００５８】
また、これらの積層体４７は、その側端に反射層４９が形成されるとともに、四角形の枠体５１に嵌め込まれている。
特に、本実施例では、太陽電池３７の受光側に密着して波長変換層３９が配置されるとともに、太陽電池３７及び波長変換層３９は、両封止材層３５、４１の間に封止されている。
【００５９】
本実施例では、前記実施例１と同様な効果を奏するとともに、太陽電池３７と波長変換層３９とが密着しているので、一層効率よく光が太陽電池３７に入射するという利点がある。
【実施例３】
【００６０】
次に、実施例３について説明するが、前記実施例１と同様な内容の説明は省略する。
図５に示す様に、本実施例の太陽電池モジュール６１は、下側から、バックシート６３と、封止材層６５と、太陽電池６７と、波長変換層６９と、（側端に斜面７１が設けられた）保護ガラス７３とが積層されたものである。
【００６１】
また、これらの積層体７５は、その側端に反射層７７が形成されるとともに、四角形の枠体７９に嵌め込まれている。
特に、本実施例では、太陽電池６７の受光側に密着して波長変換層６９が配置されるとともに、波長変換層６９の受光側に保護ガラス７３が密着している。
【００６２】
本実施例では、前記実施例１と同様な効果を奏するとともに、太陽電池６７と波長変換層６９と保護ガラス７３とが密着しているので、一層効率よく光が太陽電池６７に入射するという利点がある。
【実施例４】
【００６３】
次に、実施例４について説明するが、前記実施例１と同様な内容の説明は省略する。
本実施例は、前記実施例１〜３とは異なる材料からなる波長変換層を用いたものである。
【００６４】
本実施例では、例えばルミラスＧ９（商品名）からなる波長変換板を使用できる。この波長変換板は、Ｔｂ添加の蛍光ガラス（Ｂ2Ｏ3・ＣａＯ・ＳｉＯ2・Ｌａ2Ｏ3・Ｔｂ3+）から構成されており、光の波長４００ｎｍ以下の紫外線領域で光を吸収し、５４５ｎｍの波長で蛍光を示す。
【００６５】
また、これ以外に、波長変換光学板としては、例えばアクリル（ＰＭＭＡ）からなる透明な樹脂中に、例えばＬｕｍｏｇｅｎ（商品名：ＢＡＳＦ社製）からなる有機蛍光物資（有機蛍光色素）が混入されたものを利用できる。
【００６６】
或いは、保護ガラスの厚み方向の表面（例えば太陽電池側の表面）に、有機蛍光色素を塗布して透光性の波長変換層を形成してもよい。この有機蛍光色素としては、例えばＰｔ（ＴＰＢＰ）を使用する。この有機蛍光色素は、６００ｎｍ以下で光を吸収し、約８００ｎｍで発光するため、Ｓｉ単結晶からなる太陽電池の分光特性において、より発電量の多い光の波長領域を使用することができる。
【００６７】
本実施例においても、前記実施例１と同様な効果を奏する。
なお、以上、本発明の実施例について説明したが、本発明は上記の具体的な実施例に限定されず、本発明の範囲内でこの他にも種々の形態で実施することができる。
【００６８】
（１）例えば、前記実施例１〜４の太陽電池モジュールの保護ガラスの表面に、反射防止膜を形成してもよい。この反射防止膜は、例えばＴｉＯ2膜、ＳｉＯ2膜からなり、例えば真空蒸着法により、交互に積層させて形成することができる。
【００６９】
（２）例えば太陽光以外の光も利用可能である。
【符号の説明】
【００７０】
１、３１、６１…太陽電池モジュール
３、３３、６３…バックシート
５、２１、２３、３５、４１、６５…封止材層
７、３７、６７…太陽電池
９、３９、６９…波長変換層
１１、４５、７３…保護ガラス
１９、４９、７７…反射層
２５、４３、７１…斜面
【図１】
2012216620.tif 000003
【図２】
2012216620.tif 000004
【図３】
2012216620.tif 000005
【図４】
2012216620.tif 000006
【図５】
2012216620.tif 000007